(57)【特許請求の範囲】
【請求項１】
炭素材料が連結基を介して相互に架橋した炭素材料の架橋構造体であって、
前記連結基は、前記炭素材料の炭素原子と結合した求核性官能基を、分子内に２以上有する求核性化合物からなり、
かつ、ハロゲン化水素を有しない炭素材料の架橋構造体。
【請求項２】
前記連結基は、少なくとも表面がハロゲン化した前記炭素材料において、当該炭素材料の表面に存在する炭素−ハロゲン結合におけるハロゲンが、求核置換反応により脱離し、前記求核性官能基に置換されることにより導入された状態の前記求核性化合物からなる請求項１に記載の炭素材料の架橋構造体。
【請求項３】
前記求核性化合物が、鎖状脂肪族ポリアミン、環状脂肪族ポリアミン、脂肪芳香族アミン、芳香族アミン、グリニャール試薬、金属アルコキシド、多価アルコール、ジチオール及び有機過酸化物からなる群より選ばれる少なくとも１種の化合物であって、求核性官能基を分子内に２以上有するものである請求項１又は２に記載の炭素材料の架橋構造体。
【請求項４】
前記炭素材料が、活性炭、カーボンナノホーン、カーボンナノコイル、グラファイト、カーボンブラック、ダイヤモンドライクカーボン、炭素繊維、グラフェン、非晶質カーボン、フラーレン、カーボンナノチューブ及びダイヤモンドからなる群より選ばれる少なくとも１種である請求項１〜３の何れか１項に記載の炭素材料の架橋構造体。
【請求項５】
炭素材料が相互に架橋した炭素材料の架橋構造体の製造方法であって、
前記炭素材料に、０．０１〜１００ｖｏｌ％のハロゲン原子含有ガスを含む処理ガスを、処理時間１秒〜２４時間、処理温度０℃〜６００℃の範囲内で接触させて、当該炭素材料の表面をハロゲン化処理する工程と、
前記炭素材料に、求核性官能基を分子内に２以上有する求核性化合物を、処理時間１秒〜２４時間の範囲内で接触させて架橋処理する工程とを有し、
前記ハロゲン化処理と架橋処理は同時に、任意の順序で連続的に、又は何れかの処理中に追加して行われ、
前記架橋処理は、当該架橋処理で副生するハロゲン化水素の除去も行う炭素材料の架橋構造体の製造方法。
【請求項６】
前記求核性化合物として、鎖状脂肪族ポリアミン、環状脂肪族ポリアミン、脂肪芳香族アミン、芳香族アミン、グリニャール試薬、金属アルコキシド、多価アルコール、ジチオール及び有機過酸化物からなる群より選ばれる少なくとも１種の化合物であって、求核性官能基を分子内に２以上有するものを用いる請求項５に記載の炭素材料の架橋構造体の製造方法。
【請求項７】
前記炭素材料として、活性炭、カーボンナノホーン、カーボンナノコイル、グラファイト、カーボンブラック、ダイヤモンドライクカーボン、炭素繊維、グラフェン、非晶質カーボン、フラーレン、カーボンナノチューブ及びダイヤモンドからなる群より選ばれる少なくとも１種を用いる請求項５又は６に記載の炭素材料の架橋構造体の製造方法。
【発明の詳細な説明】
【技術分野】
【０００１】
本発明は、炭素材料の架橋構造体及びその製造方法に関し、より詳細にはカーボンナノチューブ等の炭素材料に架橋構造を導入し、その機械的強度を向上させた炭素材料の架橋構造体及びその製造方法に関する。
【背景技術】
【０００２】
カーボンナノチューブ（Ｃａｒｂｏｎ  Ｎａｎｏｔｕｂｅｓ：ＣＮＴｓ）はｓｐ２結合した炭素原子のみからなる直径数ｎｍ〜数十ｎｍの中空円筒状炭素材料である。１層構造のシングウルォールカーボンナノチューブ（Ｓｉｎｇｌｅ  Ｗａｌｌ  Ｃａｒｂｏｎ  Ｎａｎｏｔｕｂｅｓ：ＳＷＣＮＴｓ）と多層構造のマルチウォールカーボンナノチューブの（Ｍｕｌｔｉ  Ｗａｌｌ  Ｃａｒｂｏｎ  Ｎａｎｏｔｕｂｅｓ：ＭＷＣＮＴｓ）の存在が確認されている。
【０００３】
カーボンナノチューブはこれまで発見された物質の中で最高の引張強度とヤング率を持つことが理論計算により示されている。また、アルミニウムの半分という軽さに由来した非常にしなやかな弾性力を持ち、その優れた機械的強度と軽量性から様々な構造材料への応用が期待されている。
【０００４】
ここで、カーボンナノチューブをマクロスケールの構造材料に応用する場合には、１本のカーボンナノチューブでは適用できず、多数のカーボンナノチューブを組み合わせる必要がある。そのような材料の一例としてカーボンナノチューブを紡糸したカーボンナノチューブ繊維が挙げられる。このカーボンナノチューブ繊維は、それぞれのカーボンナノチューブ同士が、ｓｐ２結合よりも弱いファンデルワールス力により接合している。そのため、カーボンナノチューブ繊維を引っ張ると、カーボンナノチューブ間が滑り抜けるため、カーボンナノチューブ繊維の引張強度がカーボンナノチューブ自身の機械的強度よりもはるかに弱く、カーボンナノチューブが持つ特性を十分に活かせないという問題がある。
【０００５】
カーボンナノチューブ繊維の機械的強度を向上させる方法としては、例えば、下記特許文献１に開示のものがある。即ち、当該特許文献によれば、カーボンナノチューブ繊維を紡糸する際に引き出されるカーボンナノチューブ表面に微粒子を担持し、その微粒子が形成する凹凸により、カーボンナノチューブ間の摩擦力を大きくして、カーボンナノチューブ間が滑り抜けるのを抑制し、これにより、引張強度の向上が図れるとされている。
【０００６】
しかしながら、当該方法における引張強度は、前記微粒子を担持しなかったカーボンナノチューブ繊維と比較して、１．３倍程度である。そのため、カーボンナノチューブが持つ特性を十分に活かすためには、引張強度等の機械的強度を一層向上させた炭素材料が必要である。
【先行技術文献】
【特許文献】
【０００７】
【特許文献１】特開２０１１−１３６８７４号公報
【発明の概要】
【発明が解決しようとする課題】
【０００８】
本発明は前記問題点に鑑みなされたものであり、その目的は、引張強度等の機械的強度に優れた炭素材料の架橋構造体及びその製造方法を提供することにある。
【課題を解決するための手段】
【０００９】
本発明の炭素材料の架橋構造体は、前記の課題を解決する為に、炭素材料が相互に架橋した炭素材料の架橋構造体であって、求核性官能基を分子内に２以上有する求核性化合物に由来する連結基により、相互に連結して架橋したものであることを特徴とする。
【００１０】
前記の構成によれば、炭素材料は相互に連結した架橋構造体となっており、しかも当該連結は、求核性官能基を分子内に２以上有する求核性化合物に由来する連結基によりなされている。そのため、例えば、従来のカーボンナノチューブ繊維と比較して、引張強度等の機械的強度を大幅に向上させることができる。
【００１１】
尚、前記「求核性化合物」とは、電子密度が低い炭素原子と反応して結合を作る化学種のことであって、炭素材料同士の架橋構造を形成し得る化合物を意味する。また、前記「求核性官能基」とは、電子密度が低い炭素原子と反応して結合を形成する置換基であって、求核置換反応を行う置換基を意味する。
【００１２】
前記の構成に於いて、前記連結基は、少なくとも表面がハロゲン化した前記炭素材料において、当該炭素材料の表面に存在する炭素−ハロゲン結合におけるハロゲンが、求核置換反応により脱離し、前記求核性官能基に置換されることにより導入された状態の前記求核性化合物からなる。
【００１３】
また、前記の構成に於いては、前記求核性化合物が、鎖状脂肪族ポリアミン、環状脂肪族ポリアミン、脂肪芳香族アミン、芳香族アミン、グリニャール試薬、金属アルコキシド、多価アルコール、ジチオール及び有機過酸化物からなる群より選ばれる少なくとも１種の化合物であって、求核性官能基を分子内に２以上有するものであることが好ましい。
【００１４】
また、前記の構成に於いては、前記炭素材料が、活性炭、カーボンナノホーン、カーボンナノコイル、グラファイト、カーボンブラック、ダイヤモンドライクカーボン、炭素繊維、グラフェン、非晶質カーボン、フラーレン、カーボンナノチューブ及びダイヤモンドからなる群より選ばれる少なくとも１種であることが好ましい。
【００１５】
本発明の炭素材料の架橋構造体の製造方法は、前記の課題を解決する為に、炭素材料が相互に架橋した炭素材料の架橋構造体の製造方法であって、前記炭素材料に、０．０１〜１００ｖｏｌ％のハロゲン原子含有ガスを含む処理ガスを、処理時間１秒〜２４時間、処理温度０℃〜６００℃の範囲内で接触させて、当該炭素材料の表面をハロゲン化処理する工程と、前記炭素材料に、求核性官能基を分子内に２以上有する求核性化合物を、処理時間１秒〜２４時間の範囲内で接触させて架橋処理する工程とを有し、前記ハロゲン化処理と架橋処理は同時に、任意の順序で連続的に、又は何れかの処理中に追加して行われることを特徴とする。
【００１６】
前記の構成において、ハロゲン化処理の工程では、炭素材料にハロゲン原子含有ガスを含む処理ガスを接触させることにより、当該炭素材料の表面にハロゲン基の導入を図り、反応足場を形成させることができる。また、架橋処理の工程では、ハロゲン基が導入された炭素材料に求核性化合物を接触させることにより、当該求核性化合物中の求核性官能基が、反応足場となっている炭素原子と反応し、ハロゲン原子を脱離させることができる。そして、当該求核性化合物中の他の求核性官能基が、他の炭素材料においても同様に求核置換反応をすることにより、炭素材料同士が連結基により相互に連結して架橋構造を形成させることができる。その結果、前記の構成によれば、従来のカーボンナノチューブ繊維と比較して、引張強度等の機械的強度を大幅に向上させた炭素材料の架橋構造体を製造することができる。
【００１７】
前記の構成に於いては、前記求核性化合物として、鎖状脂肪族ポリアミン、環状脂肪族ポリアミン、脂肪芳香族アミン、芳香族アミン、グリニャール試薬、金属アルコキシド、多価アルコール、ジチオール及び有機過酸化物からなる群より選ばれる少なくとも１種の化合物であって、求核性官能基を分子内に２以上有するものを用いることができる。
【００１８】
また、前記の構成に於いては、前記炭素材料として、活性炭、カーボンナノホーン、カーボンナノコイル、グラファイト、カーボンブラック、ダイヤモンドライクカーボン、炭素繊維、グラフェン、非晶質カーボン、フラーレン、カーボンナノチューブ及びダイヤモンドからなる群より選ばれる少なくとも１種を用いることが好ましい。
【発明の効果】
【００１９】
本発明の炭素材料の架橋構造体によれば、炭素材料が、求核性官能基を分子内に２以上有する求核性化合物に由来する連結基により相互に連結して架橋構造を形成しているので、例えば、従来のカーボンナノチューブ繊維等を比較して、引張強度等の機械的強度を大幅に向上させることができる。
【００２０】
また、本発明の炭素材料の架橋構造体の製造方法によれば、ハロゲン化処理により炭素材料の表面にハロゲン基を導入し、架橋処理によりハロゲン基を脱離させて、求核性化合物に由来する連結基を導入し、炭素材料同士を架橋させることができる。すなわち、本発明の製造方法であると、従来のカーボンナノチューブ繊維等と比較して、引張強度等の機械的強度に優れた炭素材料の架橋構造体を製造することができる。
【図面の簡単な説明】
【００２１】
【図１】本発明の実施の一形態に係る炭素材料の架橋構造体の製造方法を説明するための説明図である。
【図２】本発明の実施例１〜７、１０〜１７に係る未処理のカーボンナノチューブ繊維及びその架橋構造体におけるＸＰＳスペクトル（炭素１ｓスペクトル）を表すグラフである。
【図３】本発明の実施例１〜７、１０〜１７に係る未処理のカーボンナノチューブ繊維及びその架橋構造体におけるＸＰＳスペクトル（窒素１ｓスペクトル）を表すグラフである。
【図４】本発明の実施例８、９に係る未処理のカーボンナノチューブ繊維、フッ素化処理後のカーボンナノチューブ及びその架橋構造体におけるＸＰＳスペクトル（フッ素１ｓスペクトル）を表すグラフである。
【図５】比較例１〜４に係る未処理のカーボンナノチューブ繊維及び架橋処理後のカーボンナノチューブ繊維におけるＸＰＳスペクトル（窒素１ｓスペクトル）を表すグラフである。
【図６】本発明の実施例１８、１９に係る未処理のグラファイトブロック及びその架橋構造体の接着部位におけるＸＰＳスペクトル（窒素１ｓスペクトル）を表すグラフである。
【図７】比較例７、８に係る未処理のグラファイトブロック及び架橋処理後のグラファイトブロックにおけるＸＰＳスペクトル（窒素１ｓスペクトル）を表すグラフである。
【発明を実施するための形態】
【００２２】
（炭素材料の架橋構造体）
本発明の実施の一形態に係る炭素材料の架橋構造体（以下、「架橋構造体」という場合がある。）について、以下に説明する。
本実施の形態の架橋構造体は、炭素材料同士が、求核性官能基を分子内に２以上有する求核性化合物に由来する連結基により連結して相互に架橋した構造を有する。
【００２３】
前記炭素材料としては、炭素原子からなる炭素骨格を備えるものであれば特に限定されず、好ましくは炭素原子が環状に結合した環状骨格を備える炭素材料やダイヤモンド等が挙げられる。炭素原子の環状骨格を備える炭素材料としては、例えば、活性炭、カーボンナノコイル、グラファイト、カーボンブラック、ダイヤモンドライクカーボン、炭素繊維、グラフェン、非晶質カーボン、フラーレン、カーボンナノチューブ等が挙げられる。さらに、前記カーボンナノチューブとしては、６角網目のチューブ（グラフェンシート）が１枚の構造である単層カーボンナノチューブ（ＳＷＮＴ：Ｓｉｎｇｌｅ  Ｗａｌｌ  Ｃａｒｂｏｎ  Ｎａｎｏｔｕｂｅ）や、多層のグラフェンシートから構成されている多層カーボンナノチューブ（ＭＷＮＴ：Ｍａｌｕｔｉ  Ｗａｌｌ  Ｃａｒｂｏｎ  Ｎａｎｏｔｕｂｅ）、フラーレンチューブ、バッキーチューブ、グラファイトフィブリルが挙げられる。さらに、このような炭素材料の基本構造を有する類縁体も本発明にかかる炭素材料として使用可能である。また、これらの炭素材料は単独で、又は２種以上を併用することができる。尚、「炭素骨格」とは、水素原子及び置換基を含まない骨組みであって、全て炭素原子からなるものを意味する。
【００２４】
前記求核性化合物は、分子内に２以上の求核性官能基を有しており、炭素材料間の架橋構造の形成を可能にする化合物である。前記求核性官能基とは、電子密度が低い炭素原子と反応して結合を形成する置換基であって、求核置換反応を行うものを意味し、具体的には−ＮＨ２基、−ＭｇＸ（Ｘはハロゲンを表す。）、−Ｌｉ、−Ｏ−、−ＯＨ、−ＳＨ、−Ｏ−Ｏ−又はこれらの誘導体等が挙げられる。
【００２５】
前記求核性官能基の数は、求核性化合物の分子内に少なくとも２以上である。求核性官能基が分子内に１つしかない場合、他の炭素材料との架橋が困難になるので好ましくない。また、前記分子内に存在する求核性官能基は同種であってもよく、異種であってもよい。
【００２６】
また、前記求核性官能基の含有量は、求核性化合物の全質量に対して、０．０１質量％〜１００質量％であることが好ましい。求核性官能基の含有量を０．０１質量％以上にすることにより、炭素材料への架橋構造の導入を十分なものにすることができる。
【００２７】
前記求核性化合物は、具体的には、鎖状脂肪族ポリアミン、環状脂肪族ポリアミン、脂肪芳香族アミン、芳香族アミン、グリニャール試薬、金属アルコキシド、多価アルコール、ジチオール及び有機過酸化物からなる群より選ばれる少なくとも１種の化合物であって、求核性官能基を分子内に２以上有するものである。
【００２８】
前記鎖状脂肪族ポリアミンとしては、例えば、エチレンジアミン（ＥＤＡ）、プトレシン、カダベリン、ヘキサメチレンジアミン、ジエチレントリアミン、トリエチレンテトラミン、テトラエチレンペンタミン、ジプロプレンジアミン、ジエチルアミノプロピルアミン等が挙げられる。
【００２９】
前記環状脂肪族ポリアミンとしては、例えば、Ｎ−アミノエチルピベラジン、ビス（４−アミノ−３−メチルシクロヘキシル）−メタン、メンセンジアミン、イソフオロンジアミン、４，４’−ジアミノジシクロヘキシルメタン、１，３−ビスアミノメチルシクロヘキサン（１，３−ＢＡＣ）等が挙げられる。
【００３０】
前記脂肪芳香族アミンとしては、例えば、メタキシレンジアミン（ＭＸＤＡ）、キシリレンジアミン、キシリレンジアミン三重体、キシリレンジアミン誘導体等挙げられる。
【００３１】
前記芳香族アミンとしては、例えば、メタフェニレンジアミン、ジアミノジフェニルメタン、ジアミノジフェニルスルフォン等が挙げられる。
【００３２】
前記グリニャール試薬としては、例えば、ペンタメチレンビス（マグネシウムブロマイド）等が挙げられる。
【００３４】
前記金属アルコキシドとしては、例えば、シリコンアルコキシド、アルミニウムアルコキシド、ジルコニウムアルコキシド、チタンアルコキシド、カルシウムアルコキシド、イットリウムアルコキシド、タンタルアルコキシド等が挙げられる。
【００３５】
前記多価アルコールとしては、例えば、エチレングリコール、プロピレングリコール、グリセリン等が挙げられる。
【００３６】
前記ジチオールとしては、例えば、１，２−エタンジチオール等が挙げられる。
【００３７】
前記有機過酸化物としては、例えば、過酸化ベンゾイル、メチルエチルケトンペルオキシド、ジメチルジオキシラン等が挙げられる。
【００３８】
本明細書において、「求核性官能基を２以上有する求核性化合物に由来する」とは、前記に例示した求核性化合物に含まれる求核性官能基が、前記炭素材料のハロゲン化による表面処理により導入された炭素−ハロゲン結合に対し求核置換反応をすることにより形成されることを意味し、「求核性官能基を２以上有する求核性化合物に由来する連結基」とは、そのような求核置換反応により形成された、炭素材料間の連結部分を意味する。
【００３９】
本実施の形態の架橋構造体は、炭素材料が相互に前記連結基により連結した架橋構造となっている。そのため、引張強度等の機械的強度に優れている。尚、本明細書における「引張強度」とは破断強度であって、引張試験中に測定された炭素材料の破断点での最大の引張強度を意味する。
【００４０】
また、本実施の形態の架橋構造体は、例えば、複合材料、水素吸蔵材料、ガス吸蔵材料、電子材料（発光材料、光学材料、電極材料、電磁波吸収材料、半導体材料、制振材料、振動材料、研磨材料など）、電子機器材料（プローブ、センサー、照明、トランジスタ、キャパシター、コンデンサー、導体、サージアブソーバなど）、医薬品材料、バイオ材料、触媒、潤滑剤、その他化成品として適宜用いることができる。
【００４１】
（炭素材料の架橋構造体の製造方法）
本実施の形態の架橋構造体の製造方法について、図１に基づき以下に説明する。図１は、当該架橋構造体の製造方法を説明するための説明図である。
【００４２】
図１に示すように、本実施の形態の架橋構造体の製造方法は、炭素材料の表面をハロゲン化処理する工程と、当該炭素材料を架橋処理する工程とを少なくとも含む。
【００４３】
前記ハロゲン化処理の工程は、炭素材料に少なくともハロゲン原子含有ガスを含む処理ガスを接触させることにより、気相中でその表面をハロゲン化処理する工程である。当該工程は、例えばフッ素化処理の場合、図１に示すように、炭素材料の表面に炭素−フッ素結合によるフッ素基を導入するものである。従って、例えば、炭素六角網面のエッジ部分に水酸基、カルボニル基又はカルボキシル基等の含酸素官能基を付与する酸化処理とは異なり、炭素材料にダメージを与えたり分解させる等の構造欠陥が生じることなく、その表面をハロゲン化することができる。
【００４４】
前記処理ガスとしては、全体積に対し０．０１〜１００ｖｏｌ％、好ましくは０．１〜８０ｖｏｌ％、より好ましくは１〜５０ｖｏｌ％のハロゲン原子含有ガスを含むものが用いられる。ハロゲン原子含有ガスの濃度を０．０１ｖｏｌ％以上にすることにより、炭素材料表面のハロゲン化が不十分となるのを防止することができる。
【００４５】
前記ハロゲン原子含有ガスとはハロゲン原子を含む気体を意味し、本実施の形態に於いてはハロゲン原子を含むものであれば特に限定されない。前記ハロゲン原子とは、フッ素原子、塩素原子、臭素原子、ヨウ素原子等を意味する。また、前記ハロゲン原子含有ガスとしては、例えば、フッ素（Ｆ２）、塩素（Ｃｌ２）、臭素（Ｂｒ２）、ヨウ素（Ｉ２）、フッ化水素（ＨＦ）、塩化水素（ＨＣｌ）、臭化水素（ＨＢｒ）ヨウ化水素（ＨＩ）、三フッ化塩素（ＣｌＦ３）、四フッ化硫黄（ＳＦ４）、三フッ化ホウ素（ＢＦ３）、三フッ化窒素（ＮＦ３）、フッ化カルボニル（ＣＯＦ２）等が挙げられる。これらは単独で、又は二種以上を混合して用いてもよい。
【００４６】
前記処理ガスには不活性ガスが含まれていてもよい。不活性ガスとしては特に限定されないが、ハロゲン原子含有ガスと反応して炭素材料のハロゲン化処理に悪影響を与えるもの、炭素材料と反応して悪影響を与えるもの、及び当該悪影響を与える不純物を含むものは好ましくない。具体的には、例えば、窒素、アルゴン、ヘリウム、ネオン、クリプトン、キセノン等が挙げられる。これらは単独で、又は２種以上を混合して用いることができる。また、不活性ガスの純度としては特に限定されないが、当該悪影響を与える不純物については１００ｐｐｍ以下であることが好ましく、１０ｐｐｍ以下であることがより好ましく、１ｐｐｍ以下であることが特に好ましい。
【００４７】
尚、前記処理ガス中には酸素原子を含むガスを含まないことが好ましい。酸素原子を含むガスを含有させることにより、炭素材料の表面に水酸基やカルボキシル基等が導入され、炭素材料に大きなダメージを与える場合があるからである。なお、酸素原子を含むガスとは、酸素ガスや硝酸ガスを意味する。
【００４８】
前記ハロゲン化処理を行う際の処理温度は、０℃〜６００℃の範囲内であり、好ましくは０℃〜１５０℃、より好ましくは１０℃〜１００℃、さらに好ましくは２０℃〜５０℃である。処理温度を０℃以上にすることにより、ハロゲン化処理を促進させることができる。その一方、処理温度を６００℃以下にすることにより、炭素材料表面へのハロゲン基の導入に伴って発生する炭素骨格への欠陥が過度に増大するのを抑制し、炭素骨格の過度の破壊及び炭素材料の機械的強度が減少するのを防止することができる。さらに、炭素材料に熱変形が生じるのを防止し、歩留まりの低下を抑制することができる。
【００４９】
前記ハロゲン化処理の処理時間（反応時間）は１秒〜２４時間の範囲内であり、好ましくは１分〜１２時間、より好ましくは１分〜９時間である。処理時間を１秒以上にすることにより、炭素材料表面のハロゲン化を十分なものにすることができる。その一方、処理時間を２４時間以下にすることにより、製造時間の長期化による製造効率の低下を防止することができる。
【００５０】
ハロゲン化処理を行う際の圧力条件としては特に限定されず、常圧下、加圧下又は減圧下で行うことができる。経済上・安全上の観点からは、常圧下で行うのが好ましい。ハロゲン化処理を行うための反応容器としては特に限定されず、固定床、流動床等の従来公知のものを採用することができる。
【００５１】
炭素材料に対する処理ガスの接触方法としては特に限定されず、例えば、当該処理ガスのフロー下で接触させることができる。
【００５２】
前記架橋処理の工程は、ハロゲン基が導入された炭素材料に求核性化合物を接触させることにより、炭素材料同士が連結基により連結した架橋構造を形成させる工程である（図１参照）。
【００５３】
前記求核性化合物としては、気体状、液体状又は固体状のものを特に制限なく使用することができる。また、液体状又は固体状の求核性化合物を溶媒に混合して使用することもできる。さらに、複数種の求核性化合物を併用してもよい。
【００５４】
前記求核性化合物が気体状の場合、架橋処理は、当該気体状の求核性化合物のフロー下で、又は密閉状態にした容器内の、気体状の求核性化合物の雰囲気下で、炭素材料に接触させることにより行うことができる。さらに、前記求核性化合物が液体状又は固体状の場合であって、後述の処理温度の範囲内で加熱して気化させるときにも、当該気体状の求核性化合物のフロー下で、又は密閉状態にした容器内の、気体状の求核性化合物の雰囲気下で架橋処理を行うことができる。また、前記求核性化合物が液体状の場合、又は液体状又は固体状の求核性化合物を溶媒に混合した処理液を使用する場合、架橋処理は、炭素材料を液体状の求核性化合物又は処理液に浸漬して行うことができる。
【００５５】
液体状又は固体状の求核性化合物を溶媒に混合する場合、使用可能な溶媒については特に限定されない。但し、求核性官能基と反応して、炭素材料への架橋処理に悪影響を与えるもの、炭素材料と反応して悪影響を与えるもの、及び当該悪影響を与える不純物を含むものは好ましくない。使用可能な溶媒としては、具体的には、例えば、水、メタノール、エタノール、１−プロパノール、２−プロパノール、１−ブタノール、トルエン、アセトン、テトラヒドロフラン、ジエチルエーテル、アセトニトリル、Ｎ，Ｎ−ジメチルホルムアミド、ジメチルスルホキシド等が挙げられる。これらは単独で、又は２種以上を混合して用いることができる。また、溶媒の純度としては特に限定されないが、悪影響を与える不純物については１００ｐｐｍ以下であることが好ましく、１０ｐｐｍ以下であることがより好ましく、１ｐｐｍ以下であることが特に好ましい。
【００５６】
液体状又は固体状の求核性化合物を溶媒に混合する際の当該求核性化合物の含有量は特に限定されず、当該求核性化合物及び溶媒の種類等に応じて適宜設定される。但し、求核性化合物の含有量の上限については、当該求核性化合物が溶媒に溶解する飽和溶解度以下であることが好ましい。  
【００５７】
また、求核置換反応に伴い副生するＨＦ等のハロゲン化水素を除去する為の試薬（ハロゲン化水素除去剤）を、液体状又は固体状の求核性化合物を混合する溶媒に予め添加しておいてもよい。あるいは、液体状又は固体状の求核性化合物を溶媒に混合した処理液に、前記試薬を添加してもよい。さらに、液体状又は固体状の求核性化合物を溶媒に混合した処理液に、ハロゲン化処理された炭素材料を接触させた後に、当該処理液に前記試薬を添加してもよい。副生するＨＦ等を除去することにより、求核置換反応を促進し、炭素材料同士の架橋度をさらに増大させることができる。その結果、架橋構造体の機械的強度を一層向上させることができる。そのような試薬としては特に限定されず、例えば、ピリジン、トリエチルアミン、メラミンなどの塩基が挙げられる。
【００５８】
前記試薬（ハロゲン化水素除去剤）を添加する場合、その添加量は限定されないが、通常は、架橋処理により副生し得るハロゲン化水素の当量以上が好ましい。
【００５９】
前記求核性化合物として液体状のものを用いて架橋処理を行う際の処理温度は、０℃〜２００℃の範囲内が好ましく、０℃〜１００℃の範囲がより好ましく、０℃〜８０℃の範囲が特に好ましい。処理温度を０℃以上にすることにより、架橋処理の一層の促進が図れる。その一方、処理温度を２００℃以下にすることにより、炭素材料に熱変形が生じるのを防止し、歩留まりの低下を抑制することができる。
【００６０】
前記求核性化合物として気体状のものを用いて架橋処理を行う際の処理温度は、０℃〜２００℃の範囲内が好ましく、０℃〜１００℃の範囲がより好ましく、０℃〜８０℃の範囲が特に好ましい。処理温度を０℃以上にすることにより、炭素材料に対する架橋処理の一層の促進が図れる。その一方、処理温度を２００℃以下にすることにより、炭素材料に熱変形が生じるのを防止し、歩留まりの低下を抑制することができる。
【００６１】
前記架橋処理の処理時間（反応時間）は、求核性化合物が液体状又は前記処理液を用いて行う場合、１秒〜２４時間の範囲内であり、好ましくは３０秒〜６時間、より好ましくは１分〜４時間である。処理時間を１秒以上にすることにより、炭素材料に対する架橋処理の一層の促進が図れる。その一方、処理時間を２４時間以下にすることにより、製造時間の長期化による製造効率の低下を防止することができる。
【００６２】
また、前記架橋処理の処理時間（反応時間）は、求核性化合物が気体状のものを用いる場合、１秒〜２４時間の範囲内であり、好ましくは１分〜１２時間、より好ましくは１分〜９時間である。処理時間を１秒以上にすることにより、炭素材料に対する架橋処理の一層の促進が図れる。その一方、処理時間を２４時間以下にすることにより、製造時間の長期化による製造効率の低下を防止することができる。
【００６３】
気体状の求核性化合物を用いて架橋処理を行う際の圧力条件としては特に限定されず、常圧下、加圧下又は減圧下で行うことができる。経済上・安全上の観点からは、常圧下で行うのが好ましい。架橋処理を行うための反応容器としては特に限定されず、固定床、流動床等の従来公知のものを採用することができる。
【００６４】
尚、気体状の求核性化合物を用いる場合、その濃度は特に限定されず、適宜必要に応じて設定することができる。
【００６５】
また、気体状の求核性化合物には、不活性ガスが含まれていてもよい。不活性ガスとしては特に限定されないが、気体状の求核性化合物と反応して炭素材料の架橋処理に悪影響を与えるもの、炭素材料と反応して悪影響を与えるもの、及び当該悪影響を与える不純物を含むものは好ましくない。そのような不活性ガスとして、具体的には、例えば、窒素、アルゴン、ヘリウム、ネオン、クリプトン、キセノン等が挙げられる。これらは単独で、又は２種以上を混合して用いることができる。また、不活性ガスの純度としては特に限定されないが、当該悪影響を与える不純物については１００ｐｐｍ以下であることが好ましく、１０ｐｐｍ以下であることがより好ましく、１ｐｐｍ以下であることが特に好ましい。
【００６６】
ここで、架橋処理は、ハロゲン化処理後の炭素材料を反応容器から取り出すことなく、当該反応容器内で連続的に行ってもよい。この場合、架橋処理は、反応容器内に残存しているハロゲン化処理のための処理ガスを真空排気した後に、気体状の求核性化合物を反応容器内に導入して行うことができる。あるいは、前記処理ガスを排気することなく、気体状の求核性化合物を反応容器内に導入して行ってもよい。これにより、ハロゲン化処理後の炭素材料を反応容器から取り出す等の煩雑な作業を省略することができ、処理時間の短縮が図れる。さらに、ハロゲン化処理後の炭素材料が大気中の水分や酸素の影響を受けることなく、当該炭素材料に架橋処理を行うことができる。
【００６７】
また、架橋処理後は、得られた架橋構造体に対して洗浄及び乾燥工程を行ってもよい。これにより、炭素材料中に残存した求核性化合物を除去することができる。洗浄工程に用いる洗浄剤としては特に限定されず、例えば、エタノール、水、２−プロパノール、トルエン、アセトン等が挙げられる。また、洗浄条件は特に限定されないが、通常は洗浄温度０℃〜１００℃、洗浄時間１分間〜６０分間の範囲内で行われる。乾燥工程における乾燥方法としては特に限定されず、例えば、自然乾燥や熱風乾燥等が挙げられる。また、乾燥条件は特に限定されないが、通常は乾燥温度０℃〜１００℃、乾燥時間１時間〜２４時間の範囲内で行われる。
【００６８】
尚、ハロゲン化処理と架橋処理は同時に行うこともできる。具体的には、炭素材料を入れた反応容器内に、当該ハロゲン化処理のための処理ガスと、気体状の求核性化合物の混合ガスを導入することにより、炭素材料の架橋構造体を製造する。
【００６９】
また、混合ガス中には、不活性ガスが含まれていてもよい。不活性ガスとしては特に限定されないが、ハロゲン化処理の処理ガス及び気体状の求核性化合物と反応して炭素材料の架橋処理に悪影響を与えるもの、炭素材料と反応して悪影響を与えるもの、及び当該悪影響を与える不純物を含むものは好ましくない。そのような不活性ガスとして、具体的には、例えば、窒素、アルゴン、ヘリウム、ネオン、クリプトン、キセノン等が挙げられる。これらは単独で、又は２種以上を混合して用いることができる。また、不活性ガスの純度としては特に限定されないが、当該悪影響を与える不純物については１００ｐｐｍ以下であることが好ましく、１０ｐｐｍ以下であることがより好ましく、１ｐｐｍ以下であることが特に好ましい。
【００７０】
前記混合ガスを用いてハロゲン化処理及び架橋処理を同時に行う場合の処理温度は、０℃〜２００℃の範囲内が好ましく、０℃〜１００℃の範囲がより好ましく、０℃〜８０℃の範囲が特に好ましい。処理温度を０℃以上にすることにより、炭素材料に対するハロゲン化処理及び架橋処理の一層の促進が図れる。その一方、処理温度を２００℃以下にすることにより、炭素材料に熱変形が生じるのを防止し、歩留まりの低下を抑制することができる。
【００７１】
また、前記混合ガスを用いてハロゲン化処理及び架橋処理を同時に行う場合の処理時間（反応時間）は、１秒〜２４時間の範囲内であり、好ましくは１分〜１２時間、より好ましくは１分〜９時間である。処理時間を１秒以上にすることにより、炭素材料に対する架橋処理の一層の促進が図れる。その一方、処理時間を２４時間以下にすることにより、製造時間の長期化による製造効率の低下を防止することができる。
【００７２】
また、本実施の形態の架橋構造体の製造方法は、架橋処理を行った後にハロゲン化処理を行ってもよい。この場合、先ず、気体状の求核性化合物を炭素材料に接触させると、当該炭素材料の表面に当該気体状の求核性化合物が残存した状態となる。続いて、ハロゲン化処理においてハロゲン原子含有ガスを含む処理ガスを炭素材料に接触させると、当該炭素材料表面でハロゲン基の導入が起こり、その後、直ちに、炭素材料の表面に残存している気体状の求核性化合物の求核性官能基が、炭素−ハロゲン結合と求核置換反応を起こし、連結基が形成されて架橋構造が導入される。これにより、炭素材料の架橋構造体を製造することができる。尚、ハロゲン化処理及び架橋処理の各処理条件は、前述の各条件に準じたものとなる。
【００７３】
また、本実施の形態の架橋構造体の製造方法は、ハロゲン化処理の工程中に気体状の求核性化合物を導入して架橋処理を行ったり、又は架橋処理の工程中にハロゲン化処理のための処理ガスを導入して、当該ハロゲン化処理を行ってもよい。これらの場合も、処理条件は、前述の各条件に準じたものとなる。
【００７４】
また、本実施の形態の架橋構造体の製造方法では、ハロゲン化処理及び架橋処理の少なくとも何れかを複数回行ってもよい。ハロゲン化処理を複数回行うことにより、炭素材料の表面にハロゲン基をさらに導入することができ、また、架橋処理を複数回行うことにより、炭素材料同士の架橋度をさらに増大させることができる。その結果、架橋構造体の機械的強度を一層向上させることができる。
【００７５】
以上より、本実施の形態の製造方法であると、求核性官能基を２以上有する求核性化合物に由来の連結基により、炭素材料同士が相互に連結して架橋した炭素材料の架橋構造体を簡便に製造することができる。また、本実施の形態の製造方法によれば、例えば、炭素材料としてのカーボンナノチューブが、その分子配列を成長させることにより連続糸とされたカーボンナノチューブ繊維に対して、その繊維形状を維持した状態で、当該カーボンナノチューブ繊維同士の架橋構造を形成することが可能になる。その結果、引張強度等の機械的強度に優れたカーボンナノチューブ繊維を製造することも可能である。また、架橋処理に際して、気体状の求核性化合物を用いることで、垂直配向カーボンナノチューブのような炭素材料に対しても、その特徴ある構造を維持した架橋構造体を形成することが可能になる。
【実施例】
【００７６】
（実施例１）
ＰＴＦＥ（ポリテトラフルオロエチレン）容器（容量５ｍＬ）に、カーボンナノチューブ繊維（（株）プラネット製、直径３０μｍ、１００ｍｍ長さにカット）を導入し、本容器を電解研磨されたＳＵＳ３１６Ｌ製チャンバー（容量３０ｍＬ）に設置した。更に、チャンバー内を窒素に真空置換し、窒素気流（２０ｍＬ／ｍｉｎ）下、４℃／ｍｉｎで２５℃に昇温して、１時間の恒温処理を行った。
【００７７】
次に、窒素でフッ素ガスを２０ｖｏｌ％に希釈した処理ガスに真空置換し、流量２５ｍＬ／ｍｉｎで前記チャンバー内に流して、２５℃、４時間フッ素化処理をした。その後、チャンバー内を窒素に真空置換し、窒素気流（２０ｍＬ／ｍｉｎ）の下、室温でフッ素化処理後のカーボンナノチューブ繊維を取り出した。
【００７８】
次に、スライドガラス上にエチレンジアミン（ＥＤＡ）１ｍＬを滴下し、フッ素化処理後のカーボンナノチューブ繊維を液滴内に処理温度２５℃で５分間浸漬させ、架橋構造の導入処理を行った。その後、カーボンナノチューブ繊維を液滴から引き上げ、エタノールによる洗浄を行い、大気下で乾燥させた。乾燥温度は２５℃、乾燥時間は２時間とした。これにより、本実施例に係るカーボンナノチューブ繊維の架橋構造体を製造した。
【００７９】
（実施例２）
実施例２においては、ハロゲン化水素除去剤としてのピリジンを予め５滴滴下したエチレンジアミン（ＥＤＡ）を使用した。それ以外は、実施例１と同様の方法にてカーボンナノチューブ繊維の架橋構造体を作製した。
【００８０】
（実施例３）
実施例３においては、フッ素化処理の際の処理温度を５０℃に変更した。それ以外は、実施例１と同様の方法にてカーボンナノチューブ繊維の架橋構造体を作製した。
【００８１】
（実施例４）
実施例４においては、架橋処理で使用する求核性化合物を１，３−ビスアミノメチルシクロヘキサン（１，３−ＢＡＣ）に変更した。それ以外は、実施例１と同様の方法にてカーボンナノチューブ繊維の架橋構造体を作製した。
【００８２】
（実施例５）
実施例５においては、フッ素化処理の際の処理温度を５０℃に変更した。それ以外は、実施例４と同様の方法にてカーボンナノチューブ繊維の架橋構造体を作製した。
【００８３】
（実施例６）
実施例６においては、架橋処理で使用する求核性化合物をメタキシレンジアミン（ＭＸＤＡ）に変更した。それ以外は、実施例１と同様の方法にてカーボンナノチューブ繊維の架橋構造体を作製した。
【００８４】
（実施例７）
実施例７においては、フッ素化処理の際の処理温度を５０℃に変更した。それ以外は、実施例６と同様の方法にてカーボンナノチューブ繊維の架橋構造体を作製した。
【００８５】
（実施例８）
実施例８においては、架橋処理で使用する求核性化合物を、エチレンジアミンと１，３−ビスアミノメチルシクロヘキサンを質量比１：１で混合したものを使用した。それ以外は、実施例１と同様の方法にてカーボンナノチューブ繊維の架橋構造体を作製した。
【００８６】
（実施例９）
実施例９においては、架橋処理で使用する求核性化合物として、テトラヒドロフラン溶液に０．５Ｍのペンタメチレンビス（マグネシウムブロマイド）を添加したものを用いた。それ以外は、実施例１と同様の方法にてカーボンナノチューブ繊維の架橋構造体を作製した。
【００８７】
（実施例１０）
実施例１０においては、フッ素化処理の際の処理温度を５０℃に変更した。それ以外は、実施例９と同様の方法にてカーボンナノチューブ繊維の架橋構造体を作製した。
【００８８】
（実施例１１）
実施例１１においては、架橋処理の際の処理温度を８０℃に変更した。それ以外は、実施例１と同様の方法にてカーボンナノチューブ繊維の架橋構造体を作製した。
【００８９】
（実施例１２）
ガラスビーカー（容量１００ｍＬ）にエチレンジアミン１ｇを導入し、本容器を電解研磨されたＳＵＳ３１６Ｌ製チャンバー（容量６００ｍＬ）に設置した。続いて、前記チャンバー内を窒素気流（６０ｍＬ／ｍｉｎ）下、１５分間フローすることでチャンバー内に残留する余分の水蒸気と酸素をパージした。
【００９０】
一方、前記チャンバーと同型の他のチャンバー内にて、実施例１と同様にして、カーボンナノチューブ繊維のフッ素化処理を行った。その後、他のチャンバー内を１Ｐａ以下の真空とした後、前記エチレンジアミンの入ったチャンバーからエチレンジアミンガスを２５℃（処理温度）で導入した。他のチャンバーは密閉状態とし、フッ素化処理後のカーボンナノチューブ繊維を、エチレンジアミンガスに４時間接触させ、架橋処理を行った。これにより、本実施例１２に係るカーボンナノチューブ繊維の架橋構造体を作製した。
【００９１】
（実施例１３）
実施例１３においては、架橋処理の際の処理温度を８０℃に変更した。それ以外は、実施例１２と同様の方法にてカーボンナノチューブ繊維の架橋構造体を作製した。
【００９２】
（実施例１４）
実施例１４においては、カーボンナノチューブ繊維に対し、フッ素化処理と架橋処理を同時に行った。すなわち、ＰＴＦＥ容器に、実施例１と同様のカーボンナノチューブ繊維を導入し、本容器を電解研磨されたＳＵＳ３１６Ｌ製チャンバーに設置し、さらに、前記チャンバー内を１Ｐａ以下の真空とした。その後、フッ素ガスとエチレンジアミンガスの混合ガスを２５℃で前記チャンバー内に導入し、未処理のカーボンナノチューブ繊維を当該混合ガスに４時間接触させることにより、カーボンナノチューブ繊維の架橋構造体を作製した。尚、フッ素ガスとエチレンジアミンガスの混合ガスの混合比（体積比）は１：１とした。
【００９３】
（実施例１５）
本実施例１５においては、カーボンナノチューブ繊維に対し、求核性化合物を接触させた（架橋処理）後に、フッ素化処理のための処理ガスを接触させて、当該カーボンナノチューブ繊維の架橋構造体を作製した。すなわち、未処理のカーボンナノチューブ繊維が入ったチャンバーに、実施例１２と同様の方法でエチレンジアミンガスを導入した。その後、チャンバー内を真空排気し、さらに、窒素でフッ素ガスを２０ｖｏｌ％に希釈した処理ガスを、流量２５ｍＬ／ｍｉｎで導入し、４時間フッ素化処理を行った。フッ素化処理の終了後、チャンバー内の処理ガスを真空排気し、その後、窒素を流量２０ｍＬ／ｍｉｎで導入し、室温で処理後のカーボンナノチューブ繊維を取り出した。これにより、本実施例に係るカーボンナノチューブ繊維の架橋構造体を作製した。
【００９４】
（実施例１６）
実施例１６においては、実施例１２に示すフッ素化処理及び架橋処理をそれぞれ２回繰り返した。それ以外は、実施例１２と同様にして本実施例に係るカーボンナノチューブ繊維の架橋構造体を作製した。
【００９５】
（実施例１７）
実施例１７においては、実施例１２に示すフッ素化処理及び架橋処理をそれぞれ４回繰り返した。それ以外は、実施例１２と同様にして本実施例に係るカーボンナノチューブ繊維の架橋構造体を作製した。
【００９６】
（実施例１８）
実施例１８においては、実施例４に示すフッ素化処理及び架橋処理をそれぞれ３回繰り返した。それ以外は、実施例４と同様にして本実施例に係るカーボンナノチューブ繊維の架橋構造体を作製した。
【００９７】
（実施例１９）
実施例１９においては、１０ｍｍ×１０ｍｍ×厚み５ｍｍのグラファイトブロック（東洋炭素(株)製、ＩＧ１１）２枚に対し、実施例１と同様の条件にてフッ素化処理を行った。その後、２枚のフッ素化グラファイトブロックを重ね合わせ、０．００６ＭＰａの力で押圧した状態で架橋処理を行った。架橋処理は、処理温度を８０℃にしたこと以外は、実施例１２と同様にした。これにより、本実施例に係るグラファイトブロックの架橋構造体を作製した。当該架橋構造体を観察すると、２枚のグラファイトブロック同士が接合していることが確認された。
【００９８】
（実施例２０）
実施例２０においては、実施例１９中に記載のグラファイトブロック２枚、及びカーボンナノチューブの粉体（Ｎａｎｏｌａｂ社製、商品名：Ｍｕｌｔｉｗａｌｌ  Ｃａｒｂｏｎ  Ｎａｎｏｔｕｂｅｓ，Ｈｏｌｌｏｗ  Ｓｔｒｕｃｔｕｒｅ）に対し、実施例１と同様の条件にてフッ素化処理を行った。その後、２枚のフッ素化グラファイトブロックの間にフッ素化カーボンナノチューブ粉体を介在させた状態で重ね合わせ、０．００６ＭＰａの力で押圧し、この状態で架橋処理を行った。架橋処理は、実施例１９と同様にした。これにより、本実施例に係るグラファイトブロック及びカーボンナノチューブ粉体の架橋構造体を作製した。当該架橋構造体を観察すると、２枚のグラファイトブロック同士が接合していることが確認された。
【００９９】
（比較例１）
比較例１においては、カーボンナノチューブ繊維に対してフッ素化処理を行わず、架橋処理のみを行った。それ以外は、前記実施例１と同様にしてカーボンナノチューブ繊維体を作製した。
【０１００】
（比較例２）
比較例２においては、カーボンナノチューブ繊維に対してフッ素化処理を行わず、架橋処理のみを行った。それ以外は、前記実施例１２と同様にしてカーボンナノチューブ繊維体を作製した。
【０１０１】
（比較例３）
比較例３においては、架橋処理で使用する求核性化合物を１，３−ビスアミノメチルシクロヘキサンに変更した。それ以外は、比較例１と同様の方法にてカーボンナノチューブ繊維体を作製した。
【０１０２】
（比較例４）
比較例４においては、架橋処理で使用する求核性化合物として、テトラヒドロフラン溶液に０．５Ｍのペンタメチレンビス（マグネシウムブロマイド）を添加したものを用いた。それ以外は比較例１と同様の方法にてカーボンナノチューブ繊維体を作製した。
【０１０３】
（比較例５）
比較例５においては、架橋処理で使用する求核性化合物として、分子内に求核性置換基を１つだけ有するトリデシルアミンに変更した。それ以外は実施例１と同様の方法にてカーボンナノチューブ繊維体を作製した。
【０１０４】
（比較例６）
比較例６においては、架橋処理で使用する求核性化合物として、テトラヒドロフラン溶液に、分子内に求核性置換基を１つだけ有する１．０Ｍのペンチルマグネシウムクロライドを添加したものを用いた。それ以外は実施例１と同様の方法にてカーボンナノチューブ繊維体を作製した。
【０１０５】
（比較例７）
比較例７においては、実施例１９中に記載のグラファイトブロック２枚に対しフッ素化処理を行わずに重ね合わせ、０．００６ＭＰａの力で押圧した状態で架橋処理を行った。架橋処理は、実施例１９と同様にした。架橋処理後、重ね合わせた２枚のグラファイトブロックを観察すると、両者が接合していないことが確認された。
【０１０６】
（比較例８）
比較例８においては、実施例１９中に記載のグラファイトブロック２枚に対し、実施例１と同様の条件にてフッ素化処理を行った。その後、２枚のフッ素化グラファイトブロックを重ね合わせ、０．００６ＭＰａの力で押圧した。但し、その後、架橋処理は行わなかった。重ね合わせた２枚のフッ素化グラファイトブロックを観察すると、両者は接合していないことが確認された。
【０１０７】
（引張強度の測定）
実施例１〜１８及び比較例１〜６でそれぞれ得られたカーボンナノチューブ繊維の架橋構造体について、デジタルマイクロスコープ（株式会社キーエンス製、商品名；ＶＨＸ−５０００）による観察を行い、２０点直径を測定しその平均値を直径として、断面積を算出した。
【０１０８】
次に、フォースゲージ（株式会社イマダ製、商品名；ＺＴＳ−５Ｎ）を用いて、それぞれのカーボンナノチューブ繊維の架橋構造体の引張試験を行い、最大破断強度を測定した。さらに、最大破断強度を前述の断面積で割ることにより、それぞれの引張強度を算出した。尚、フッ素化処理及び架橋処理を行っていないカーボンナノチューブ繊維について引張強度を求めたところ、０．１５３ＧＰａであった。
【０１０９】
（元素分析）
実施例１〜８、１１〜１８において使用した未処理のカーボンナノチューブ繊維と、その架橋構造体について、Ｘ線光電子分光法（アルバック・ファイ株式会社製、商品名；ＰＨＩ５０００  ＶｅｒｓａＰｒｏｂｅ  ＩＩ）を用いて元素分析を行った。その結果、図２及び３に示すように、これらの架橋構造体には、新たにＣ−Ｎ結合が生成していることが、Ｃ１ｓ及びＮ１ｓピークから確認することができた。これにより、各架橋構造体には、求核性化合物に由来する連結基が結合されていることが確認できた。
【０１１０】
また、実施例９、１０については、図４に示すように、未処理のカーボンナノチューブ繊維、フッ素化処理後のカーボンナノチューブ繊維及びその架橋構造体に対して、ＸＰＳによる元素分析を行った。その結果、フッ素化処理後のカーボンナノチューブ繊維の測定により確認したＣ−Ｆ結合ピークが、架橋処理後では減少することを確認した。これにより、これらの各架橋構造体についても、求核性化合物に由来する連結基が結合されていることが確認できた。
【０１１１】
その一方、比較例１〜４では、未処理のカーボンナノチューブ繊維及び架橋処理後のカーボンナノチューブ繊維についてＸＰＳによる元素分析を行った結果、図５に示すように、Ｃ−Ｎ結合が生成していることを示すピークは確認されなかった。
【０１１２】
また、実施例１９、２０については、図６に示すように、未処理のグラファイトブロックと、その架橋構造体に対してＸＰＳによる元素分析を行った。その結果、これらの架橋構造体には、新たにＣ−Ｎ結合が生成していることが、Ｎ１ｓピークから確認することができた。これにより、各架橋構造体には、求核性化合物に由来する連結基が結合されていることが確認できた。
【０１１３】
その一方、比較例７、８では、未処理のグラファイトブロックと、その架橋構造体についてＸＰＳによる元素分析を行った結果、図７に示すように、Ｃ−Ｎ結合が生成していることを示すピークは確認されなかった。
【０１１４】
【表１】
0006780952.tif 000002
【０１１５】
【表２】
0006780952.tif 000003
【０１１６】
（結果）
表１、及び元素分析の結果から分かる通り、実施例１〜１７では、引張強度に優れたカーボンナノチューブ繊維の架橋構造体が得られることが確認された。特に、実施例１５〜１７に示す通り、フッ素化処理及び架橋処理を複数回行って製造した場合には、引張強度を一層向上させることが確認された。
【０１１７】
その一方、比較例１〜６のカーボンナノチューブ繊維体では、フッ素化処理及び架橋処理を行っていないカーボンナノチューブ繊維と比較して引張強度が低下するか、あるいは引張強度が増大しても不十分なものであった。
【０１１８】
また、表２、及び元素分析の結果から分る通り、実施例１９、２０では、引張強度に優れた架橋構造体が得られることが確認された。特に、実施例２０では、２枚のフッ素化グラファイトブロック間にフッ素化カーボンナノチューブ粉体を介在させて積層することにより、グラファイトブロック間、及びグラファイトブロック−カーボンナノチューブ粉体間で架橋構造を形成させ、その結果、引張強度を著しく増大させることが確認された。
【０１１９】
その一方、比較例７の架橋処理を施したグラファイトブロックや、比較例８のフッ素化グラファイトブロックでは、相互に接合させることができず、引張強度が不十分であることが確認された。
【図１】
0006780952.tif 000004
【図２】
0006780952.tif 000005
【図３】
0006780952.tif 000006
【図４】
0006780952.tif 000007
【図５】
0006780952.tif 000008
【図６】
0006780952.tif 000009
【図７】
0006780952.tif 000010